(57)【特許請求の範囲】
【請求項１】
不飽和ニトリル−共役ジエン−不飽和カルボン酸エステル共重合体の共役ジエンの部分を水素化してなるニトリル基含有高飽和共重合体ゴムと超微粉けい酸マグネシウムと加硫剤とを配合してなり、前記ニトリル基含有高飽和共重合体ゴムが、不飽和ニトリル単位１５〜３０重量％、不飽和カルボン酸エステル単位２０〜４０重量％を有する加硫性ゴム組成物。
【請求項２】
請求項１記載の加硫性ゴム組成物を加硫してなるフレオンホース。
【発明の詳細な説明】
【０００１】
【発明の属する技術分野】
本発明は、耐寒性および耐フレオンガス透過性に優れた加硫性ゴム組成物に関し、さらに耐寒仕様に好適なフレオンホース用ゴム材料に関するものである。
【０００２】
【従来の技術】
不飽和ニトリル−共役ジエン共重合体の共役ジエン部分を水素化して得られるニトリル基含有高飽和共重合体ゴムは、耐フレオンガス性に優れていることが知られ、種々利用されている。たとえば、カーボンブラックを特定量配合した冷凍機用コンプレッサー用Ｏリング成形用ゴム組成物（特開昭６０−２２３８３８号公報）。ムーニー粘度が１００以上のニトリル基含有高飽和共重合体ゴムと有機過酸化物とを配合した耐フロン冷媒性に優れたゴム組成物（特開平５−６５３６９号公報）。カーボンブラックと特定の比表面積を有するホワイトカーボンとを配合した耐冷媒性を改良したゴム組成物（特開平７−１１８４４７号公報）等が報告されている。
【０００３】
しかし近年、フレオンホースその他の自動車部品としては、低温から高温までのその使用可能温度範囲の広いものが要望されている。このため、上記ニトリル基含有高飽和共重合体ゴムを使用したゴム材料は、耐熱性、耐候性、耐油性等が優れているものの、耐寒性については、さらに改良する必要が生じた。そこで出願人は既に上記ニトリル基含有高飽和共重合体の耐熱性等を損うことなく、耐寒性を改良したゴム材料について報告した（特開昭６１−２４０５２８号公報）。
【０００４】
ところが、かかる耐寒性が改良されたニトリル基含有高飽和共重合体ゴムをフレオンホース用材料等に適用しても、フレオンガスの透過を抑制することが難しいこと、また、冷凍機油に対して膨潤性が大きくシール性が低下すること等の新たな問題が生じ、改良手法が望まれていた。
【０００５】
【発明が解決しようとする課題】
本発明の目的は、耐寒性に優れ、かつ、耐フレオンガス透過性に優れたゴム組成物を提供することにある。
また、本発明の目的は、優れた耐寒性フレオンホース用ゴム材料を提供することにある。
そこで本発明者は鋭意研究の結果、特定の粒径を有するけい酸マグネシウム粉末を、ニトリル基含有高飽和共重合体ゴムに配合することによって、フレオンガスの透過性を抑制することができることを見出し、この知見に基づいて本発明を完成するに到った。
【０００６】
【課題を解決するための手段】
かくして本発明によれば、下記（１）および（２）が提供される。
（１）不飽和ニトリル−共役ジエン−不飽和カルボン酸エステル共重合体の共役ジエンの部分を水素化してなるニトリル基含有高飽和共重合体ゴムと超微粉けい酸マグネシウムと加硫剤とを配合してなり、前記ニトリル基含有高飽和共重合体ゴムが、不飽和ニトリル単位１５〜３０重量％、不飽和カルボン酸エステル単位２０〜４０重量％を有する加硫性ゴム組成物。
（２）（１）の加硫性ゴム組成物を加硫してなる耐寒性フレオンホース用ゴム材料。
【０００７】
【発明の実施の形態】
本発明で使用するニトリル基含有高飽和共重合体ゴムは、不飽和ニトリル−共役ジエン−不飽和カルボン酸エステル共重合体の共役ジエン部分を水素化してなるものであって、ムーニー粘度が１５〜２００、好ましくは３０〜１００、ヨウ素価が８０以下、好ましくは４０以下である。ムーニー粘度が１５未満では、強度の低い成型体しか得られず、好ましくない。２００を超えた場合は粘度が増大し、成型が困難となる。ヨウ素価の下限は少くとも１である。ヨウ素価が過度に低いと加硫が困難となる。
【０００８】
該共重合体中の結合不飽和ニトリル単位の含有量は１０〜４０重量％であり、特に１５〜３０重量％が好ましい。
【０００９】
不飽和ニトリルの具体例としては、アクリロニトリル、メタクリロニトリル、α−クロロアクリロニトリルなどが挙げられる。
【００１０】
共役ジエンの具体例としては、１，３−ブタジエン、２，３−ジメチルブタジエン、イソプレン、１，３−ペンタジエンなどが挙げられる。
【００１１】
不飽和カルボン酸エステルの具体例としては、メチルアクリレート、エチルアクリレート、プロピルアクリレート、ｎ−ブチルアクリレート、ｔ−ブチルアクリレート、イソブチルアクリレート、ｎ−ペンチルアクリレート、イソノニルアクリレート、ｎ−ヘキシルアクリレート、２−メチル−ペンチルアクリレート、ｎ−オクチルアクリレート、２−エチルヘキシルアクリレート、ｎ−ドデシルアクリレート、メチルメタクリレート、エチルメタクリレートなどの炭素数１〜１８程度のアルキル基を有するアクリレートおよびメタクリレート。
【００１２】
メトキシメチルアクリレート、メトキシエチルアクリレート、エトキシエチルアクリレート、ブトキシエチルアクリレート、エトキシプロピルアクリレート、メトキシエトキシアクリレート、エトキシブトキシアクリレートなどの炭素数２〜１２程度のアルコキシアルキル基を有するアクリレート。
【００１３】
αおよびβ−シアノエチルアクリレート、α，βおよびγ−シアノプロピルアクリレート、シアノブチルアクリレート、シアノヘキシルアクリレート、シアノオクチルアクリレートなどの炭素数２〜１２程度のシアノアルキル基を有するアクリレート。
【００１４】
２−ヒドロキシエチルアクリレート、ヒドロキシプロピルアクリレートなどのヒドロキシアルキル基を有するアクリレート。
【００１５】
マレイン酸モノエチル、マレイン酸ジメチル、フマル酸ジメチル、フマル酸ジエチル、フマル酸ジ−ｎ−ブチル、フマル酸ジ−２−エチルヘキシル、イタコン酸ジメチル、イタコン酸ジエチル、イタコン酸ジ−ｎ−ブチル、イタコン酸ジ−２−エチルヘキシルなどの不飽和ジカルボン酸モノおよびジアルキルエステル。
【００１６】
さらにジメチルアミノメチルアクリレート、ジエチルアミノエチルアクリレート、３−（ジエチルアミノ）−２−ヒドロキシプロピルアクリレート、２，３−ビス（ジフルオロアミノ）プロピルアクリレート、などのアミノ基含有不飽和カルボン酸エステル系単量体。
【００１７】
トリフルオロエチルアクリレート、テトラフルオロプロピルアクリレート、ペンタフルオロプロピルアクリレート、ヘプタルオロブチルアクリレート、オクタフルオロペンチルアクリレート、ノナフルオロペンチルアクリレート、ウンデカフルオロヘキシルアクリレート、ペンタデカフルオロオクチルアクリレート、ヘプタデカフルオロノニルアクリレート、ヘプタデカフルオロデシルアクリレート、ノナデカフルオロデシルアクリレート、トリフルオロエチルメタクリレート、テトラフルオロプロピルメタクリレート、オクタフルオロペンチルメタクリレート、ドデカフルオロヘプチルメタクリレート、ペンタデカフルオロオクチルアクリレート、ヘキサデカフルオロノニルメタクリレートなどのフルオロアルキル基を有するアクリレートおよびメタクリレート。
【００１８】
フルオロベンジルアクリレート、フルオロベンジルメタクリレート、ジフルオロベンジルメタクリレートなどのフッ素置換ベンジルアクリレートおよびメタクリレートなどが挙げられる。
【００１９】
本願発明で使用するニトリル基含有高飽和共重合体ゴムは、これらの不飽和カルボン酸エステル系単量体と不飽和ニトリルおよび共役ジエンとの共重合体を水素化することによって得られるものであり、耐オゾン性、耐熱性及び耐寒性のバランスが優れたものである。不飽和カルボン酸エステル系単量体の使用量は、全単量体中に１〜８０重量％、好ましくは、１５〜６０重量％、さらに好ましくは２０〜４０重量％の範囲で使用することができる。
【００２０】
上記不飽和ニトリル−共役ジエン−不飽和カルボン酸エステル共重合体の不飽和ニトリルとしては、アクリロニトリルが好ましく、共役ジエンとしてはブタジエンが好ましく、不飽和カルボン酸エステルとしては不飽和ジカルボン酸ジアルキルエステルが好適である。
【００２１】
また、本発明によって得られる効果が損なわれない範囲で、これらの単量体以外に全単量体の一部を必要に応じて他の共重合可能な単量体で置き換えることも可能である。他の共重合可能な単量体としては、スチレン、α−メチルスチレン、ビニルピリジンなどのビニル系単量体；ビニルノルボルネン、ジシクロペンタジエン、１，４−ヘキサジエンなどの非共役ジエン系単量体；フルオロエチルビニルエーテル、フルオロプロピルビニルエーテル、トリフルオロメチルビニルエーテル、トリフルオロエチルビニルエーテル、パーフルオロプロピルビニルエーテル、パーフルオロヘキシルビニルエーテルなどのフルオロアルキルビニルエーテル、ｏ−またはｐ−トリフルオロメチルスチレン、ペンタフルオロ安息香酸ビニル、ジフルオロエチレン、テトラフルオロエチレンなどのフッ素含有ビニル系単量体；アクリル酸、メタクリル酸等の不飽和モノカルボン酸；イタコン酸、フマル酸、マレイン酸等の不飽和ジカルボン酸または無水物；さらに、ポリエチレングリコール（メタ）アクリレート、ポリプロピレングリコール（メタ）アクリレート、エポキシ（メタ）アクリレート、ウレタン（メタ）アクリレートなどが挙げられる。
【００２２】
不飽和ニトリル−共役ジエン−不飽和カルボン酸エステル共重合体を水素化する方法はとくに限定されるものではなく、常法に従って水素化することができる。水素化に際し使用される触媒としては、例えば、パラジウム／シリカおよびパラジウム錯体（特開平３−２５２４０５号）などが挙げられる。さらに、特開昭６２−１２５８５８号、特開昭６２−４２９３７号、特開平１−４５４０２号、特開平１−４５４０３号、特開平１−４５４０４号、特開平１−４５４０５号などに記載されているようなロジウムまたはルテニウム化合物を使用することもできる。
【００２３】
本発明で使用するニトリル基含有高飽和共重合体ゴムは、不飽和ニトリル−共役ジエン−不飽和カルボン酸エステル共重合体のラテックスを直接水素化する方法によっても得ることができる。
【００２４】
直接水素化する方法としては、パラジウム系触媒を使用する方法（例えば、特開平２−１７８３０５号）、ロジウム系触媒を使用する方法（例えば、特開昭５９−１１５３０３号、特開昭５６−１３３２１９号、米国特許第３，８９８，２０８号）、およびルテニウム系触媒を使用する方法（例えば、特開平６−１８４２２３号、特開平６−１９２３２３号）などが挙げられるが、これらに限定されるものではない。具体例としては、例えばパラジウム系触媒を使用する場合は、特開平２−１７８３０５号公報に記載されるようにして、ニトリル基含有不飽和共重合体を溶解または膨潤させる有機溶媒を該共重合体ラテックス中に添加するものである。この方法によれば、共重合体ラテックス中のニトリル基含有不飽和共重合体が有機溶媒で膨潤し、共重合体中の二重結合に水素化触媒を接近し易くすることができるので、水性エマルジョン状態を保持したままで、水素化反応を効率よく行なうことができる。
【００２５】
パラジウム化合物の具体例としては、例えば、ギ酸、酢酸、プロピオン酸、ラウリン酸、コハク酸、ステアリン酸、オレイン酸、フタル酸、安息香酸などのカルボン酸のパラジウム塩類；塩化パラジウム、ジクロロ（シクロオクタジエン）パラジウム、ジクロロ（ノルボルナジエン）パラジウム、ジクロロ（ベンゾニトリル）パラジウム、ジクロロビス（トリフェニルホスフィン）パラジウム、テトラクロロパラジウム（ＩＩ）酸アンモニウム、ヘキサクロロパラジウム（ＩＶ）酸アンモニウムなどのパラジウムの塩素化物；臭化パラジウム；ヨウ化パラジウム；硫酸パラジウム・二水和物；テトラシアノパラジウム（ＩＩ）酸カリウム・三水和物；などの無機化合物や錯塩が挙げられるが、これらに限定されるものではない。その中でも、カルボン酸のパラジウム塩、ジクロロ（ノルボルナジエン（パラジウム、ヘキサクロロパラジウム酸アンモニウムなどが特に好ましい。
【００２６】
本発明で使用する、超微粉けい酸マグネシウムは、含水けい酸マグネシウムを粉砕・分級したうえ、焼成したもので、粒子構造が扁平になっており、平均直径が１０ミクロン以下、好ましくは８ミクロン以下、より好ましくは１ミクロン以下のものである。超微粉けい酸マグネシウムは、通常、二酸化けい素と酸化マグネシウムとが主成分であり、ｐＨ８〜１０、比重２．５〜３．０、表面積１〜３０ｍｍ２  ／ｇである。なかでも、平均直径が１ミクロン以下、表面積が１５ｍｍ２  ／ｇ以上のものが好ましい。
【００２７】
超微粉けい酸マグネシウムの使用量はとくに限定されないが、通常、ニトリル基含有高飽和共重合体ゴム１００重量部に対して２０〜２００重量部、好ましくは４０〜１００重量部を配合する。
【００２８】
これらの超微粉けい酸マグネシウムは、ミストロンベーパー、ビーバホワイト、フアーネスクリーク（以上、サイプラス  Ｉｎｄ．ミネラルス社製）、ハイトロン（竹原化学工業社製）、シムゴン（日本タルク社製）等の商品名で市販されている。
【００２９】
本発明で使用する加硫剤としては、硫黄系加硫剤および有機過酸化物系加硫剤を挙げることができる。使用する硫黄系加硫剤としては、粉末硫黄、硫黄華、沈降硫黄、コロイド硫黄、表面処理硫黄、不溶性硫黄などの硫黄；塩化硫黄、二塩化硫黄、モルホリン・ジスルフィド、アルキルフェノール・ジスルフィド、Ｎ，Ｎ′−ジチオ−ビス（ヘキサヒドロ−２Ｈ−アゼピノン−２）、含りんポリスルフィド、高分子多硫化物などの硫黄化合物；さらに、テトラメチルチウラムジスルフィルド、ジメチルジチオカルバミン酸セレン、２−（４′−モルホリノジチオ）ベンゾチアゾールなどの硫黄を含む加硫促進剤を挙げることができる。
【００３０】
硫黄系加硫剤の使用量は特に限定されないが、通常、ニトリル基含有高飽和共重合体ゴム１００重量部当り、０．１０〜１５重量部である。
【００３１】
さらに、これらの硫黄系加硫剤に加えて、亜鉛華、ステアリン酸などの加硫促進剤；グアニジン系、アルデヒド−アミン系、アルデヒド−アンモニア系、チアゾール系、スルフェンアミド系、チオ尿素系、ザンテート系などの他の加硫促進剤を使用することができる。
【００３２】
硫黄系加硫促進剤の使用量は特に限定されないが、通常、ニトリル基含有高飽和共重合体ゴム１００重量部当り、０．１０〜１５重量部である。
【００３３】
有機過酸化物系加硫剤としては、通常のゴムの過酸化物加硫で使用されるものであればよく、特に限定されない。例としては、ジクミルパーオキサイド、ジ−ｔ−ブチルパーオキサイド、ｔ−ブチルクミルパーオキサイド、ベンゾイルパーオキサイド、２，５−ジメチル−２，５−ジ（ｔ−ブチルパーオキシ）ヘキシン−３，２，５−ジメチル−２，５−ジ（ベンゾイルパーオキシ）ヘキシン、α，α′−ビス（ｔ−ブチルパーオキシ−ｍ−イソプロピル）ベンゼンなどが挙げられる。なかでも、ジ−ｔ−ブチルパーオキサイドが好ましい。これらの有機過酸化物は、ゴム１００重量部に対し０．１〜１５重量部の範囲で使用される。
【００３４】
さらに架橋助剤としては、通常の有機過酸化物加硫において使用される不飽和化合物が挙げられる。その例としては、エチレングリコールジメタクリレート、トリメチロールプロパントリメタクリレート、多官能メタクリレートモノマー、Ｎ，Ｎ′−ｍ−フェニレンジマレイミド、トリアリルイソシアヌレート等が挙げられる。なかでも加硫物性からトリアリルイソシアヌレートが好ましい。これらの添加量は、ゴム１００重量部に対し０．１〜１５重量部の範囲である。
【００３５】
また、本発明の加硫性ゴム組成物には、必要に応じて、ゴム分野において使用される通常の他の配合剤、例えば、補強剤（各種カーボンブラック、シリカ、タルクなど）、充填剤（炭酸カルシウム、クレーなど）、加工助剤、プロセス油（含可塑剤）、酸化防止剤、オゾン裂化防止剤などを配合することができる。
【００３６】
とくに、本発明で使用するニトリル基含有高飽和共重合体ゴムが、アクリル酸などの不飽和カルボン酸単量体を共重合したものである場合には、周期律表第ＩＩ族の金属の酸化物を配合することによって、耐動的疲労性に優れたゴム材料を得ることができる。不飽和カルボン酸単量体単位の含有量は、強度および耐動的疲労性の点から、０．１〜１５重量％の範囲であり、０．１重量％未満では強度および耐動的疲労性は改善されず、１５重量％を越えると耐水性が低下する。好ましくは０．５〜１０重量％である。
【００３７】
周期律表第ＩＩ族の金属の酸化物としては、酸化マグネシウム、酸化亜鉛、酸化カルシウム、酸化ストロンチウムなどが挙げられる。特に好ましい金属酸化物は酸化亜鉛、酸化マグネシウムである。金属酸化物の使用量は通常該ゴム１００重量部当り（以下も同様）０．５〜３０重量部である。
【００３８】
なお、本発明の加硫性ゴム組成物には、必要に応じて、アクリルゴム、フッ素ゴム、スチレン−ブタジエン共重合ゴム、エチレン−プロピレン−ジエン三元共重合ゴム（ＥＰＤＭ）、天然ゴム、ポリイソプレンゴムなどの他のゴムあるいはエチレン−酢酸ビニル共重合体樹脂等を不飽和ニトリル−共役ジエン−不飽和カルボン酸エステル共重合体に組合せて使用することができる。
【００３９】
本発明のゴム組成物の製造方法は特に限定されないが、通常は、ロール、バンバリーミキサーなどの通常の混合機により原料ゴムと加硫系、その他の配合剤とを混練・混合することによって該ゴム組成物を製造する。
【００４０】
次いで押し出し機によりホース状に成形され、加硫工程を経て目的とするフレオン用ホースが製造される。
【００４１】
本発明の組成物を用いて製造されたフレオン用ホースは、高水準で耐フレオン透過性と耐寒性の釣合いが取れていると共に耐圧力性に優れているので要求を充分に満足するホースと云うことができる。
【００４２】
【実施例】
以下に実施例を挙げて本発明をさらに具体的に説明する。なお、実施例、比較例及び参考例中の部及び％は特に断りのないかぎり重量基準である。
ゴム組成物および原料成分の特性は以下のように測定した。
（１）高速加硫性評価試験
日本ゴム協会規格ＳＲＩＳ  ３１０２に従い、表３の配合処方によって調製した未加硫ゴム組成物約１０グラムを用いて、オシレーティング・ディスクレオメーターによって、１７０℃におけるスコーチ時間（Ｔ５およびＴ９５）（単位：分）および最大トルク（Ｖｍａｘ  ）（単位：ｋｇｆ・ｃｍ）を測定した。Ｔ５およびＴ９５の値は小さいほど加硫速度が速い。また、Ｖｍａｘ  の値は大きいほど架橋効率が高い。
（２）加硫物性評価試験
日本工業規格ＪＩＳ  Ｋ６３０１に従い、表１の配合処方によって調製した未加硫ゴム組成物を１７０℃×２０分の条件で加硫して得られた厚さ２ｍｍのシートを、３号形ダンベルを用いて打ち抜いて試験片を作成し、引張強さ（単位：ｋｇｆ／ｃｍ２  ）、１００％引張り応力（単位：ｋｇｆ／ｃｍ２  ）および伸び（単位：％）を測定した。また、硬さはＪＩＳスプリング式Ａ形硬さ試験機を用いて測定した。さらに、圧縮永久歪みはＪＩＳ  Ｋ６３０１に従って１２０℃にて２２時間保持した後測定した（単位：％）。
（３）耐油性試験
ＪＩＳ  Ｋ６３０１に従い、潤滑油Ｎｏ３（動粘度３１．９〜３４．１、アニリン点６９．５±１℃、引火点１６２．７℃）中にゴム試験片を浸漬し（１２０℃、７２時間）、体積変化率（単位：％）を測定した。
（４）耐寒性試験
ＪＩＳ  Ｋ６３０１に従い、ゲーマンねじり試験により評価した。ねじれ角が低温時（２３℃）ねじれ角の１０倍になる時の温度（Ｔ１０）をもって表示した（単位：℃）。温度が低いほど耐寒性がよいことを示す。
（５）耐オゾン性（耐候性）試験
ＪＩＳ  Ｋ６３０１に従い、オゾン濃度８０ｐｐｍ、温度４０℃にて静的２０％伸長後、１２時間、２４時間、４８時間および７２時間放置した後、亀裂発生状況を観察した。
（６）フレオンガス透過試験
厚さ０．２ｍｍ、直径７８ｍｍの試験片を８０℃の恒温槽内に設置した透過セルに取り付け、セルの一方にフレオンガス（Ｒ−１３４ａ）を充てんし内圧を４ｋｇ／ｃｍ２  とした。セルの他方は大気圧とし、２４時間放置した後、一定時間後の透過フレオン量をフレオンガス圧力変化より求めた。同一の試験片につき５〜１０回の継続を行ない、その平均値を用いた（単位：ｍｇ・ｍｍ／ｃｍ２  ）。
【００４３】
（実施例１〜３、比較例１〜５）常法に従い、乳化重合によりアクリロニトリル−ブタジエン−不飽和カルボン酸エステル共重合体を得た後、パラジウム系触媒を用いて水素化反応を行い、表１に示すニトリル基含有高飽和共重合体ゴムを調製した。次に、これらのニトリル基含有高飽和共重合体ゴムに、表２に示す超微粉けい酸マグネシウムおよび他の配合剤を、表３に示す割合で配合し、加硫性ゴム組成物を調製し、その物性を評価した。結果を表４に示す。また、比較として、アクリロニトリル−ブタジエン共重合体をパラジウム系触媒を用いて水素化反応したものについても同様に評価した。
【００４４】
【表１】
0003573174.tif 000002
【００４５】
【表２】
0003573174.tif 000003
【００４６】
＊１  サイプラス  Ｉｎｄ．ミネラルス社製
＊２  サイプラス  Ｉｎｄ．ミネラルス社製
＊３  サイプラス  Ｉｎｄ．ミネラルス社製
【００４７】
【表３】
0003573174.tif 000004
【００４８】
＊４  置換ジフエニルアミン／老化防止剤
＊５  メルカプトベンゾチアゾール亜鉛塩／老化防止剤
＊６  ビニル−トリス（β−メトキシエトキシ）シラン
＊７  α，α’−ビス（ｔ−ブチルペルオキシ−ｍ−イソプロピル）ベンゼン
【００４９】
【表４】
0003573174.tif 000005
【００５０】
表４の結果から、本発明の加硫製ゴム組成物は、高水準で耐フレオン透過性と耐寒性の釣合いが取れていることがわかる。
【００５１】
【発明の効果】
かくして本発明によれば、耐寒性および耐フレオンガス透過性に優れた加硫性ゴム組成物が得られ、さらに  本発明の組成物を用いて製造されたフレオン用ホースは、高水準で耐フレオン透過性と耐寒性の釣合いが取れていると共に耐圧力性に優れている。
【００５２】
本願特許請求の範囲の請求項１の実施態様は以下のとおりである。
（１）不飽和ニトリル−共役ジエン−不飽和カルボン酸エステル共重合体の共役ジエンの部分を水素化してなるニトリル基含有高飽和共重合体ゴム１００重量部と超微粉けい酸マグネシウム２０〜２００重量部と加硫剤０．０１〜１５重量部とを配合してなる加硫性ゴム組成物。
（２）不飽和ニトリルが、アクリロニトリル、メタクリロニトリル、α−クロロアクリロニトリル等から選ばれるものである（１）の加硫性ゴム組成物。
（３）共役ジエンが、１，３−ブタジエン、２，３−ジメチルブタジエン、イソプレン、１，３−ペンタジエン等から選ばれるものである（１）の加硫性ゴム組成物。
（４）不飽和カルボン酸エステルが、炭素数１〜１８程度のアルキル基を有するアクリレートおよびメタクリレート、炭素数２〜１２程度のアルコキシアルキル基を有するアクリレート、炭素数２〜１２程度のシアノアルキル基を有するアクリレート、ヒドロキシアルキル基を有するアクリレート、不飽和ジカルボン酸モノおよびジアルキルエステル、アミノ基含有不飽和カルボン酸エステル系単量体、フルオロアルキル基を有するアクリレートおよびメタクリレート、フッ素置換ベンジルアクリレートおよびメタクリレート等から選ばれるものである（１）の加硫性ゴム組成物。
（５）ニトリル基含有高飽和共重合体ゴムが、不飽和ニトリル単位１０〜４０重量％、不飽和カルボン酸エステル単位１〜８０重量％を有するものである（１）  の加硫性ゴム組成物。
（６）不飽和ニトリルがアクリロニトリルであり、共役ジエンが１，３−ブタジエンであり、不飽和カルボン酸エステルが、不飽和ジカルボン酸モノおよびジアルキルエステルである、（１）の加硫性ゴム組成物。
（７）ニトリル基含有高飽和共重合体ゴムが、ヨウ素価８０以下、ムーニー粘度１５〜２００である（１）の加硫性ゴム組成物。
（８）超微粉けい酸マグネシウムが、含水けい酸マグネシウムを粉砕・分級したうえ、焼成したもので、粒子構造が扁平になっており、平均直径が１０ミクロン以下のものである、（１）の加硫性ゴム組成物。
（９）加硫剤が、有機過酸化物系加硫剤である、（１）の加硫性ゴム組成物。